(57)【特許請求の範囲】
【請求項１】
半導体チップと、基板又は他の半導体チップとを接合した半導体チップ実装体の製造方法あって、
基板又は他の半導体チップ上の半導体チップ接合領域の４０〜９０％に、半導体部品用接着剤を塗布する工程（１）と、
前記半導体部品用接着剤を介して、前記基板又は他の半導体チップ上に半導体チップを積層することにより、前記基板又は他の半導体チップ上の半導体チップ接合領域の６０％以上１００％未満に、前記半導体部品用接着剤を濡れ広がらせる工程（２）と、
室温下にて、前記基板又は他の半導体チップ上の半導体チップ接合領域全体に、前記半導体部品用接着剤を濡れ広がらせる工程（３）と、
前記半導体部品用接着剤を硬化させる工程（４）とを有し、
前記半導体チップ、及び、前記基板又は他の半導体チップは、厚さが５０〜３００μｍであり、
前記半導体部品用接着剤は、２５℃でＥ型粘度計を用いて測定したときの０．５ｒｐｍにおける粘度が２５〜４０Ｐａ・ｓ、１０ｒｐｍにおける粘度が１０〜３０Ｐａ・ｓである
ことを特徴とする半導体チップ実装体の製造方法。
【請求項２】
請求項１記載の半導体チップ実装体の製造方法を用いて製造されることを特徴とする半導体装置。
【発明の詳細な説明】
【技術分野】
【０００１】
本発明は、接着剤の充填性に優れ、ボイドの噛み込み及び樹脂引けを抑制することができ、更に、半導体チップ接合領域からの接着剤のはみ出しを調整することのできる半導体チップ実装体の製造方法に関する。また、本発明は、該半導体チップ実装体の製造方法を用いた半導体装置に関する。
【背景技術】
【０００２】
近年、半導体パッケージの小型化への要望に伴い、半導体チップは極めて薄い薄膜となってきており、半導体チップに接続されるボンディングワイヤも微細化している。また、極めて薄い半導体チップを形成できることから、複数の半導体チップを積層して多層の半導体チップ実装体とする３次元実装への動きも進んでいる。
【０００３】
このような小型化された半導体パッケージにおいては、製造時に、半導体チップを損傷なく、かつ、水平を保って接合することが求められている。
これに対し、本発明者は、２以上の半導体チップ等の電子部品を接合する際に電子部品間の距離を高精度に保ち、かつ、信頼性の高い半導体装置等の電子部品を得ることが可能な電子部品用接着剤として、硬化性化合物及び硬化剤を有する接着組成物と、ＣＶ値が１０％以下のスペーサー粒子とを含有し、Ｅ型粘度計を用いて２５℃にて粘度を測定したときに所定の粘度特性を示す電子部品用接着剤を発明し、特許文献１に開示している。特許文献１に記載された電子部品用接着剤は、押圧により余剰の電子部品用接着剤をはみ出させ、電子部品間の距離を所望の距離にまで縮めることを前提として設計されている。
【０００４】
一方、近年、小型化された半導体パッケージの製造においては、接着剤によるワイヤーボンディングパッド等の汚染を防止するために、半導体チップからの接着剤のはみ出しを調整することも重要となっている。しかしながら、はみ出しを調整するために接着剤の使用量を減らすと、半導体チップの接合面全体に接着剤が濡れ広がらず、モールド封止後に空洞が生じて接着信頼性が低下することから、接着剤の充填性を確保しながら同時にはみ出しを調整することは、容易ではない。
【０００５】
これに対し、例えば、特許文献２には、より簡単な方法によって接着剤ペーストの濡れ広がりを制御し、基板上での部品の近接配置を可能にすることを目的として、接着剤ペーストに部品を押し付けて固着させるダイマウント方法であって、部材の所定領域に接着剤ペーストを形成する工程と、該接着剤ペーストに所定圧力で部品を押し付ける工程と、接着剤ペーストが部品平面形状領域からはみ出すとき該部品の押し付けを停止し、所定時間放置する工程、とを備えるダイマウント方法が記載されている。しかしながら、特許文献２に記載された方法は、半導体チップ及び基板の種類によっては充分な接着信頼性が得られないという問題を抱えている。
【先行技術文献】
【特許文献】
【０００６】
【特許文献１】国際公開第０８／０１０５５５号パンフレット
【特許文献２】特開２００３−１８８１９２号公報
【発明の概要】
【発明が解決しようとする課題】
【０００７】
本発明は、接着剤の充填性に優れ、ボイドの噛み込み及び樹脂引けを抑制することができ、更に、半導体チップ接合領域からの接着剤のはみ出しを調整することのできる半導体チップ実装体の製造方法を提供することを目的とする。また、本発明は、該半導体チップ実装体の製造方法を用いた半導体装置を提供することを目的とする。
【課題を解決するための手段】
【０００８】
本発明は、半導体チップと、基板又は他の半導体チップとを接合した半導体チップ実装体の製造方法であって、基板又は他の半導体チップ上の半導体チップ接合領域の４０〜９０％に、半導体部品用接着剤を塗布する工程（１）と、前記半導体部品用接着剤を介して、前記基板又は他の半導体チップ上に半導体チップを積層することにより、前記基板又は他の半導体チップ上の半導体チップ接合領域の６０％以上１００％未満に、前記半導体部品用接着剤を濡れ広がらせる工程（２）と、室温下にて、前記基板又は他の半導体チップ上の半導体チップ接合領域全体に、前記半導体部品用接着剤を濡れ広がらせる工程（３）と、前記半導体部品用接着剤を硬化させる工程（４）とを有し、前記半導体チップ、及び、前記基板又は他の半導体チップは、厚さが５０〜３００μｍであり、前記半導体部品用接着剤は、２５℃でＥ型粘度計を用いて測定したときの０．５ｒｐｍにおける粘度が２０〜４０Ｐａ・ｓ、１０ｒｐｍにおける粘度が１０〜３０Ｐａ・ｓである半導体チップ実装体の製造方法である。
以下に本発明を詳述する。
【０００９】
接着剤の充填性を確保しながら同時にはみ出しを調整するためには、接着剤の粘度を制御することが重要であると考えられる。しかしながら、本発明者は、通常、接着剤を低粘度化した場合には充填性が改善されて充分な接着信頼性が得られると考えられるのに対し、半導体チップ及び基板の厚みが５０〜３００μｍである場合には、接着剤を低粘度化するだけでは充分な接着信頼性が得られないこと、更に、このような接着信頼性低下の原因が、ボイドの噛み込み及び樹脂引けが生じることにあることを見出した。
本発明者は、半導体チップと、基板又は他の半導体チップとを接合した半導体チップ実装体の製造方法において、２５℃でＥ型粘度計を用いて測定したときに所定の粘度特性を示す半導体部品用接着剤を用いて、所定の工程を行うことにより、上記半導体チップ、及び、上記基板又は他の半導体チップの厚さが５０〜３００μｍであっても、接着剤の充填性を確保するとともに、ボイドの噛み込み及び樹脂引けを抑制することができ、更に、半導体チップ接合領域からの接着剤のはみ出しを調整できることを見出し、本発明を完成させるに至った。
【００１０】
本発明の半導体チップ実装体の製造方法は、半導体チップと、基板又は他の半導体チップとを接合した半導体チップ実装体の製造方法である。また、本発明の半導体チップ実装体の製造方法において、上記半導体チップ、及び、上記基板又は他の半導体チップは、厚さが５０〜３００μｍである。
なお、本発明の半導体チップ実装体の製造方法では、基板に対して半導体チップを接合して半導体チップ実装体を製造してもよく、また、例えば、基板に接合された半導体チップ等の他の半導体チップに対して更に半導体チップを接合して多層の半導体チップ実装体を製造してもよい。
【００１１】
本発明の半導体チップ実装体の製造方法では、まず、基板又は他の半導体チップ上の半導体チップ接合領域の４０〜９０％に、半導体部品用接着剤を塗布する工程（１）（塗布工程（１）ともいう）を行う。
【００１２】
上記塗布工程（１）では、上記半導体部品用接着剤が後述するような粘度特性を有することにより、ボイドの噛み込みを抑制しながら上記半導体部品用接着剤の塗布を行うことができる。
なお、本明細書中、半導体チップ接合領域とは、本発明の半導体チップ実装体の製造方法により接合される半導体チップが接する、基板又は他の半導体チップ上の領域を意味する。
【００１３】
上記半導体部品用接着剤を塗布する領域が、半導体チップ接合領域の４０％未満であると、後述する半導体部品用接着剤を濡れ広がらせる工程（３）を経たとき、上記半導体部品用接着剤が半導体チップ接合領域全体に濡れ広がらず、充填性が低下するため、得られる半導体チップ実装体は信頼性に欠ける。上記半導体部品用接着剤を塗布する領域が、半導体チップ接合領域の９０％を超えると、後述する半導体部品用接着剤を濡れ広がらせる工程（３）を経たとき、半導体チップ接合領域からはみ出る半導体部品用接着剤の量が多くなり、得られる半導体チップ実装体に対してワイヤーボンディングすることが困難となる。上記半導体部品用接着剤を塗布する領域は、半導体チップ接合領域の６０〜９０％であることが好ましい。
なお、本明細書中、半導体部品用接着剤を塗布する領域とは、塗布した半導体部品用接着剤の最外部を直線で描き、その直線によって形成される１つ以上の多角形の内部の面積及びその面積の和を意味する。
【００１４】
上記半導体部品用接着剤を塗布する方法は特に限定されず、例えば、精密ノズルを取り付けたシリンジ等とディスペンサ等を組み合わせて用いて塗布する方法等が挙げられる。
【００１５】
上記半導体部品用接着剤は、２５℃でＥ型粘度計を用いて測定したときの０．５ｒｐｍにおける粘度が２０〜４０Ｐａ・ｓ、１０ｒｐｍにおける粘度が１０〜３０Ｐａ・ｓである。
このような粘度特性を示す半導体部品用接着剤を用いることにより、本発明の半導体チップ実装体の製造方法では、接着剤の充填性を確保するとともに、ボイドの噛み込み及び樹脂引けを抑制することができ、更に、半導体チップ接合領域からの接着剤のはみ出しを調整することができる。
【００１６】
上記０．５ｒｐｍにおける粘度が２０Ｐａ・ｓ未満であると、例えば上記基板が反った場合等に、上記半導体部品用接着剤の樹脂引けが生じるため、得られる半導体チップ実装体は信頼性に欠ける。上記０．５ｒｐｍにおける粘度が４０Ｐａ・ｓを超えると、後述する半導体部品用接着剤を濡れ広がらせる工程（３）を経たとき、上記半導体部品用接着剤が半導体チップ接合領域全体に濡れ広がらず、充填性が低下するため、得られる半導体チップ実装体は信頼性に欠ける。上記半導体部品用接着剤は、２５℃でのＥ型粘度計を用いて測定したときの０．５ｒｐｍにおける粘度の好ましい下限が２５Ｐａ・ｓ、好ましい上限が３５Ｐａ・ｓである。
【００１７】
上記１０ｒｐｍにおける粘度が１０Ｐａ・ｓ未満であると、後述する半導体部品用接着剤を濡れ広がらせる工程（３）においてボイドの噛み込みが生じるため、得られる半導体チップ実装体は信頼性に欠ける。上記１０ｒｐｍにおける粘度が３０Ｐａ・ｓを超えると、上記塗布工程（１）においてボイドの噛み込が生じるため、得られる半導体チップ実装体は信頼性に欠ける。上記半導体部品用接着剤は、２５℃でのＥ型粘度計を用いて測定したときの１０ｒｐｍにおける粘度の好ましい下限が１３Ｐａ・ｓ、好ましい上限が２５Ｐａ・ｓである。
【００１８】
上記半導体部品用接着剤は、上述のような粘度特性を有していれば特に限定されないが、硬化性化合物及び硬化剤を含有する接着組成物を含有することが好ましい。
上記硬化性化合物は特に限定されず、付加重合、重縮合、重付加、付加縮合、開環重合反応により硬化する化合物を用いることができる。上記硬化性化合物として、具体的には、例えば、ユリア樹脂、メラミン樹脂、フェノール樹脂、レゾルシノール樹脂、エポキシ樹脂、アクリル樹脂、ポリエステル樹脂、ポリアミド樹脂、ポリベンズイミダゾール樹脂、ジアリルフタレート樹脂、キシレン樹脂、アルキル−ベンゼン樹脂、エポキシアクリレート樹脂、珪素樹脂、ウレタン樹脂等の熱硬化性化合物が挙げられる。なかでも、得られる半導体チップ実装体の信頼性及び接合強度に優れていることから、エポキシ樹脂、アクリル樹脂が好ましく、イミド骨格を有するエポキシ樹脂がより好ましい。
【００１９】
上記エポキシ樹脂は特に限定されず、例えば、ビスフェノールＡ型、ビスフェノールＦ型、ビスフェノールＡＤ型、ビスフェノールＳ型等のビスフェノール型エポキシ樹脂、フェノールノボラック型、クレゾールノボラック型等のノボラック型エポキシ樹脂、レゾルシノール型エポキシ樹脂、トリスフェノールメタントリグリシジルエーテル等の芳香族エポキシ樹脂、ナフタレン型エポキシ樹脂、フルオレン型エポキシ樹脂、ジシクロペンタジエン型エポキシ樹脂、ポリエーテル変性エポキシ樹脂、ＮＢＲ変性エポキシ樹脂、ＣＴＢＮ変性エポキシ樹脂、及び、これらの水添化物等が挙げられる。なかでも、粘度の低い半導体部品用接着剤が得られることから、ビスフェノールＦ型エポキシ樹脂、レゾルシノール型エポキシ樹脂、ポリエーテル変性エポキシ樹脂が好ましい。
【００２０】
上記ビスフェノールＦ型エポキシ樹脂のうち、市販品としては、例えば、ＥＸＡ−８３０−ＬＶＰ、ＥＸＡ−８３０−ＣＲＰ（以上、ＤＩＣ社製）等が挙げられる。また、上記レゾルシノール型エポキシ樹脂のうち、市販品としては、ＥＸ−２０１（ナガセケムテックス社製）等が挙げられる。また、上記ポリエーテル変性エポキシ樹脂のうち、市販品としては、ＥＸ−９３１（ナガセケムテックス社製）、ＥＸＡ−４８５０−１５０（ＤＩＣ社製）、ＥＰ−４００５（アデカ社製）等が挙げられる。
【００２１】
上記硬化性化合物は、吸湿率の好ましい上限が１．５％であり、より好ましい上限が１．１％である。このような吸湿率を有する硬化性化合物は、例えば、ナフタレン型エポキシ樹脂、フルオレン型エポキシ樹脂、ジシクロペンタジエン型エポキシ樹脂、フェノールノボラック型エポキシ樹脂、クレゾールノボラック型エポキシ樹脂等が挙げられる。
【００２２】
上記硬化剤は特に限定されず、従来公知の硬化剤を上記硬化性化合物に合わせて適宜選択することができる。上記硬化性化合物としてエポキシ樹脂を用いる場合、上記硬化剤として、例えば、トリアルキルテトラヒドロ無水フタル酸等の加熱硬化型酸無水物系硬化剤、フェノール系硬化剤、アミン系硬化剤、ジシアンジアミド等の潜在性硬化剤、カチオン系触媒型硬化剤等が挙げられる。これらの硬化剤は、単独で用いてもよく、２種以上を併用してもよい。
【００２３】
上記硬化剤の配合量は特に限定されないが、上記硬化性化合物の官能基と等量反応する硬化剤を用いる場合、上記硬化性化合物の官能基量に対して、６０〜１００当量であることが好ましい。また、触媒として機能する硬化剤を用いる場合、上記硬化剤の配合量は、上記硬化性化合物１００重量部に対して好ましい下限が１重量部、好ましい上限が２０重量部である。
【００２４】
上記接着組成物は、硬化速度、硬化物の物性等を調整するために、上記硬化剤に加えて硬化促進剤を含有してもよい。
【００２５】
上記硬化促進剤は特に限定されず、例えば、イミダゾール系硬化促進剤、３級アミン系硬化促進剤等が挙げられる。なかでも、硬化速度、硬化物の物性等の調整をするための反応系の制御をしやすいことから、イミダゾール系硬化促進剤が好ましい。これらの硬化促進剤は、単独で用いてもよく、２種以上を併用してもよい。
【００２６】
上記イミダゾール系硬化促進剤は特に限定されず、例えば、イミダゾールの１位をシアノエチル基で保護した１−シアノエチル−２−フェニルイミダゾール、イソシアヌル酸で塩基性を保護したイミダゾール系硬化促進剤（商品名「２ＭＡ−ＯＫ」、四国化成工業社製）等が挙げられる。これらのイミダゾール系硬化促進剤は、単独で用いてもよく、２種以上を併用してもよい。
【００２７】
また、上記硬化促進剤として、例えば、２ＭＺ、２ＭＺ−Ｐ、２ＰＺ、２ＰＺ−ＰＷ、２Ｐ４ＭＺ、Ｃ１１Ｚ−ＣＮＳ、２ＰＺ−ＣＮＳ、２ＰＺＣＮＳ−ＰＷ、２ＭＺ−Ａ、２ＭＺＡ−ＰＷ、Ｃ１１Ｚ−Ａ、２Ｅ４ＭＺ−Ａ、２ＭＡ−ＯＫ、２ＭＡＯＫ−ＰＷ、２ＰＺ−ＯＫ、２ＭＺ−ＯＫ、２ＰＨＺ、２ＰＨＺ−ＰＷ、２Ｐ４ＭＨＺ、２Ｐ４ＭＨＺ−ＰＷ、２Ｅ４ＭＺ・ＢＩＳ、ＶＴ、ＶＴ−ＯＫ、ＭＡＶＴ、ＭＡＶＴ−ＯＫ（以上、四国化成工業社製）等も挙げられる。
【００２８】
上記硬化促進剤の配合量は特に限定されず、上記硬化性化合物１００重量部に対して好ましい下限が１重量部、好ましい上限が１０重量部である。
【００２９】
上記硬化性化合物としてエポキシ樹脂を用い、かつ、上記硬化剤と上記硬化促進剤とを併用する場合、上記硬化剤の配合量は、上記エポキシ樹脂中のエポキシ基に対して理論的に必要な当量以下とすることが好ましい。上記硬化剤の配合量が理論的に必要な当量を超えると、半導体部品用接着剤を硬化して得られる硬化物から、水分によって塩素イオンが溶出しやすくなることがある。即ち、硬化剤が過剰であると、例えば、得られる半導体部品用接着剤の硬化物から熱水で溶出成分を抽出した際に、抽出水のｐＨが４〜５程度となるため、エポキシ樹脂から塩素イオンが多量溶出することがある。従って、得られる半導体部品用接着剤の硬化物１ｇを、１００℃の純水１０ｇで２時間浸した後の純水のｐＨが６〜８であることが好ましく、ｐＨが６．５〜７．５であることがより好ましい。
【００３０】
上記接着組成物は、粘度を低減させるために希釈剤を含有してもよい。
上記希釈剤は、エポキシ基を有することが好ましく、１分子中のエポキシ基数の好ましい下限が２、好ましい上限が４である。１分子中のエポキシ基数が２未満であると、半導体部品用接着剤の硬化後に充分な耐熱性が発現しないことがある。１分子中のエポキシ基数が４を超えると、硬化によるひずみが発生したり、未硬化のエポキシ基が残存したりすることがあり、これにより、接合強度の低下又は繰り返しの熱応力による接合不良が発生することがある。上記希釈剤の１分子中のエポキシ基数のより好ましい上限は３である。
また、上記希釈剤は、芳香環及び／又はジシクロペンタジエン構造を有することが好ましい。
【００３１】
上記希釈剤は、１２０℃での重量減少量及び１５０℃での重量減少量の好ましい上限が１％である。１２０℃での重量減少量及び１５０℃での重量減少量が１％を超えると、半導体部品用接着剤の硬化中又は硬化後に未反応物が揮発してしまい、生産性又は得られる半導体チップ実装体の性能に悪影響を与えることがある。
また、上記希釈剤は、他の硬化性化合物よりも硬化開始温度が低く、硬化速度が大きいものであることが好ましい。
【００３２】
上記接着組成物における上記希釈剤の配合量の好ましい下限は１重量％、好ましい上限は２０重量％である。上記希釈剤の配合量が上記範囲外であると、接着組成物の粘度を充分に低減できないことがある。
【００３３】
上記半導体部品用接着剤は、ＣＶ値が１０％以下のスペーサー粒子を含有することが好ましい。
上記ＣＶ値が１０％以下のスペーサー粒子を含有することにより、チップ間距離を一定に保つことが可能となり、例えば、本発明の半導体チップ実装体の製造方法を用いて多層の半導体チップ実装体を製造する場合、ダミーチップ等を介在させる必要がなくなる。なお、本明細書においてチップ間距離とは、基板と半導体チップとの距離と、半導体チップ同士の距離との両方を意味する。
上記スペーサー粒子のＣＶ値が１０％を超えると、粒子径のばらつきが大きいことから、チップ間距離を一定に保つことが困難となり、スペーサー粒子としての機能を充分に果たせないことがある。上記スペーサー粒子のＣＶ値のより好ましい上限は６％、更により好ましい上限は４％である。
【００３４】
なお、本明細書においてＣＶ値とは、下記式（１）により求められる数値のことである。
粒子径のＣＶ値（％）＝（σ２／Ｄｎ２）×１００      （１）
式（１）中、σ２は粒子径の標準偏差を表し、Ｄｎ２は数平均粒子径を表す。  
【００３５】
上記ＣＶ値が１０％以下のスペーサー粒子（以下、単に、スペーサー粒子ともいう）の平均粒子径は特に限定されず、所望のチップ間距離を達成できるように適宜選択することができるが、好ましい下限が５μｍ、好ましい上限が２００μｍである。上記スペーサー粒子の平均粒子径が５μｍ未満であると、スペーサー粒子の粒子径程度にまでチップ間距離を縮めることが困難となることがある。上記スペーサー粒子の平均粒子径が２００μｍを超えると、チップ間距離が必要以上に大きくなることがある。上記スペーサー粒子の平均粒子径のより好ましい下限は９μｍ、より好ましい上限は５０μｍである。
【００３６】
上記スペーサー粒子の平均粒子径は、半導体部品用接着剤に添加するスペーサー粒子以外の固体成分の平均粒子径の１．２倍以上であることが好ましい。上記スペーサー粒子の平均粒子径がスペーサー粒子以外の固体成分の平均粒子径の１．２倍未満であると、チップ間距離を確実にスペーサー粒子の粒子径程度にまで縮めることが困難となることがある。上記スペーサー粒子の平均粒子径は、スペーサー粒子以外の固体成分の平均粒子径の１．３倍以上であることがより好ましい。
【００３７】
上記スペーサー粒子は、下記式（２）で表されるＫ値の好ましい下限が９８０Ｎ／ｍｍ２、好ましい上限が４９００Ｎ／ｍｍ２である。
Ｋ＝（３／√２）・Ｆ・Ｓ−３／２・Ｒ−１／２      （２）
式（２）中、Ｆ、Ｓはそれぞれスペーサー粒子の１０％圧縮変形における荷重値（ｋｇｆ）、圧縮変位（ｍｍ）を表し、Ｒは該スペーサー粒子の半径（ｍｍ）を表す。
【００３８】
なお、上記Ｋ値は以下の測定方法により測定することができる。
まず、平滑表面を有する鋼板の上にスペーサー粒子を散布した後、その中から１個のスペーサー粒子を選び、微小圧縮試験機を用いてダイヤモンド製の直径５０μｍの円柱の平滑な端面でスペーサー粒子を圧縮する。この際、圧縮荷重を電磁力として電気的に検出し、圧縮変位を差動トランスによる変位として電気的に検出する。そして、得られた圧縮変位−荷重の関係から１０％圧縮変形における荷重値、圧縮変位をそれぞれ求め、得られた結果からＫ値を算出する。
【００３９】
上記スペーサー粒子は２０℃、１０％の圧縮変形状態から解放した時の圧縮回復率の好ましい下限が２０％である。このような圧縮回復率を有するスペーサー粒子を用いることにより、上記半導体チップと、上記基板又は他の半導体チップとの間に平均粒子径よりも大きなスペーサー粒子が存在する場合にも、圧縮変形により形状を回復してギャップ調整材として働かせることができる。従って、より安定した一定間隔で半導体チップを水平に積層することができる。
【００４０】
なお、上記圧縮回復率は、以下の測定方法により測定することができる。
上記Ｋ値の測定の場合と同様の手法によって圧縮変位を差動トランスによる変位として電気的に検出し、反転荷重値まで圧縮したのち荷重を減らしていき、その際の荷重と圧縮変位との関係を測定する。得られた測定結果から圧縮回復率を算出する。ただし、除荷重における終点は荷重値ゼロではなく、０．１ｇ以上の原点荷重値とする。
【００４１】
上記スペーサー粒子の材質は特に限定されないが、樹脂粒子であることが好ましい。
上記樹脂粒子を構成する樹脂は特に限定されず、例えば、ポリエチレン、ポリプロピレン、ポリメチルペンテン、ポリ塩化ビニル、ポリテトラフルオロエチレン、ポリスチレン、ポリメチルメタクリレート、ポリエチレンテレフタラート、ポリブチレンテレフタラート、ポリアミド、ポリイミド、ポリスルフォン、ポリフェニレンオキサイド、ポリアセタール等が挙げられる。
【００４２】
また、スペーサー粒子の硬さと圧縮回復率を調整しやすく、かつ、耐熱性を向上できることから、上記樹脂粒子を構成する樹脂として、架橋樹脂が好ましい。
上記架橋樹脂は特に限定されず、例えば、エポキシ樹脂、フェノール樹脂、メラミン樹脂、不飽和ポリエステル樹脂、ジビニルベンゼン重合体、ジビニルベンゼン−スチレン共重合体、ジビニルベンゼン−（メタ）アクリル酸エステル共重合体、ジアリルフタレート重合体、トリアリルイソシアヌレート重合体、ベンゾグアナミン重合体等の網目構造を有する樹脂が挙げられる。なかでも、ジビニルベンゼン重合体、ジビニルベンゼン−スチレン共重合体、ジビニルベンゼン−（メタ）アクリル酸エステル共重合体、ジアリルフタレート重合体等が好ましい。これらの架橋樹脂を用いることにより、上記スペーサー粒子は、上記半導体部品用接着剤の硬化プロセス、ハンダリフロープロセス等の熱処理プロセスへの耐性に優れる。
【００４３】
上記スペーサー粒子は、必要に応じて表面処理がなされていることが好ましい。上記スペーサー粒子に表面処理を施すことにより、得られる半導体部品用接着剤において上述のような粘度特性を実現することが可能となる。
上記表面処理の方法は特に限定されないが、例えば、上記接着組成物が全体として疎水性を示す場合には、表面に親水基を付与することが好ましい。上記表面に親水基を付与する方法は特に限定されず、例えば、スペーサー粒子として上記樹脂粒子を用いる場合には、親水基を有するカップリング剤で樹脂粒子の表面を処理する方法等が挙げられる。
【００４４】
上記スペーサー粒子は、球状であることが好ましい。また、上記スペーサー粒子のアスペクト比の好ましい上限は１．１である。アスペクト比を１．１以下とすることで、チップ間距離を安定して一定に保つことができる。
なお、本明細書においてアスペクト比とは、粒子の短径の長さに対する長径の長さの比（長径の長さを短径の長さで割った値）を意味する。このアスペクト比の値が１に近いほどスペーサー粒子の形状は真球に近くなる。
【００４５】
上記半導体部品用接着剤における上記スペーサー粒子の配合量の好ましい下限は０．０１重量％、好ましい上限は５重量％である。上記スペーサー粒子の配合量が０．０１重量％未満であると、チップ間距離を安定して一定に保つことができないことがある。上記スペーサー粒子の配合量が５重量％を超えると、得られる半導体部品用接着剤の接着剤としての機能が低下することがある。
【００４６】
また、上記半導体部品用接着剤が、上記スペーサー粒子以外に、上記スペーサー粒子の平均粒子径以上の粒子径を有する固形成分を含有する場合、このような固形成分の配合量の好ましい上限は１重量％である。
上記スペーサー粒子の平均粒子径以上の粒子径を有する固形成分の融点は、上記半導体部品用接着剤の硬化温度以下であることが好ましい。
上記スペーサー粒子の平均粒子径以上の粒子径を有する固形成分の最大粒子径は、上記スペーサー粒子の平均粒子径の１．１〜１．５であることが好ましく、１．１〜１．２であることがより好ましい。
【００４７】
上記半導体部品用接着剤は、更に、チキソトロピー付与剤を含有することが好ましい。上記チキソトロピー付与剤を含有することにより、得られる半導体部品用接着剤は所望の粘度挙動を達成することができる。
上記チキソトロピー付与剤は特に限定されず、例えば、金属微粒子、炭酸カルシウム、ヒュームドシリカ、酸化アルミニウム、窒化硼素、窒化アルミニウム、硼酸アルミ等の無機微粒子等が挙げられる。なかでも、ヒュームドシリカが好ましい。
【００４８】
また、上記チキソトロピー付与剤として、必要に応じて、表面処理を行ったチキソトロピー付与剤を用いることができる。特に、上記チキソトロピー付与剤として、表面に親水基を有する粒子を用いることが好ましい。上記表面に親水基を有する粒子として、具体的には例えば、表面に親水基を有するヒュームドシリカ等が挙げられる。
【００４９】
上記チキソトロピー付与剤として、粒子状のチキソトロピー付与剤を用いる場合、平均粒子径の好ましい上限は１μｍである。上記チキソトロピー付与剤の平均粒子径が１μｍを超えると、得られる半導体部品用接着剤が所望のチキソトロピー性を発現できないことがある。
【００５０】
上記半導体部品用接着剤における上記チキソトロピー付与剤の配合量は特に限定されないが、好ましい下限が０．５重量％、好ましい上限が２０重量％である。上記チキソトロピー付与剤の配合量が０．５重量％未満であると、得られる半導体部品用接着剤に充分なチキソトロピー性を付与することができないことがある。上記チキソトロピー付与剤の配合量が２０重量％を超えると、得られる半導体部品用接着剤の排除性が低下することがある。上記チキソトロピー付与剤の配合量のより好ましい下限は３重量％、より好ましい上限は１０重量％である。
【００５１】
上記半導体部品用接着剤は、更に、上記硬化性化合物と反応可能な官能基を有する高分子化合物を含有することが好ましい。このような高分子化合物を含有することにより、熱によるひずみが発生する際の接合信頼性が向上する。
【００５２】
上記硬化性化合物と反応可能な官能基を有する高分子化合物として、上記硬化性化合物としてエポキシ樹脂を用いる場合には、例えば、アミノ基、ウレタン基、イミド基、水酸基、カルボキシル基、エポキシ基等を有する高分子化合物等が挙げられる。なかでも、エポキシ基を有する高分子化合物が好ましい。
上記エポキシ基を有する高分子化合物を添加することで、上記半導体部品用接着剤の硬化物は、上記硬化性化合物としてのエポキシ樹脂に由来する優れた機械的強度、耐熱性及び耐湿性と、上記エポキシ基を有する高分子化合物に由来する優れた可撓性とを兼備することができ、耐冷熱サイクル性、耐ハンダリフロー性、寸法安定性等に優れるものとなり、高い接着信頼性又は高い導通信頼性を発現する。
【００５３】
上記エポキシ基を有する高分子化合物は、末端及び／又は側鎖（ペンダント位）にエポキシ基を有する高分子化合物であれば特に限定されず、例えば、エポキシ基含有アクリルゴム、エポキシ基含有ブタジエンゴム、ビスフェノール型高分子量エポキシ樹脂、エポキシ基含有フェノキシ樹脂、エポキシ基含有アクリル樹脂、エポキシ基含有ウレタン樹脂、エポキシ基含有ポリエステル樹脂等が挙げられる。なかでも、エポキシ基を多く含む高分子化合物を得ることができ、硬化物の機械的強度又は耐熱性がより優れたものとなることから、エポキシ基含有アクリル樹脂が好ましい。これらのエポキシ基を有する高分子化合物は、単独で用いてもよく、２種以上を併用してもよい。
【００５４】
上記硬化性化合物と反応可能な官能基を有する高分子化合物として、上記エポキシ基を有する高分子化合物、特に、エポキシ基含有アクリル樹脂を用いる場合、上記エポキシ基を有する高分子化合物の重量平均分子量の好ましい下限が１万である。重量平均分子量が１万未満であると、半導体部品用接着剤の造膜性が不充分となって、半導体部品用接着剤の硬化物の可撓性が充分に向上しないことがある。
【００５５】
上記硬化性化合物と反応可能な官能基を有する高分子化合物として、上記エポキシ基を有する高分子化合物、特に、エポキシ基含有アクリル樹脂を用いる場合、上記エポキシ基を有する高分子化合物のエポキシ当量の好ましい下限が２００、好ましい上限が１０００である。エポキシ当量が２００未満であると、半導体部品用接着剤の硬化物の可撓性が充分に向上しないことがある。エポキシ当量が１０００を超えると、半導体部品用接着剤の硬化物の機械的強度又は耐熱性が不充分となることがある。
【００５６】
上記半導体部品用接着剤における、上記硬化性化合物と反応可能な官能基を有する高分子化合物の配合量は特に限定されないが、上記硬化性化合物１００重量部に対し、好ましい下限が１重量部、好ましい上限が３０重量部である。上記硬化性化合物と反応可能な官能基を有する高分子化合物の配合量が１重量部未満であると、半導体部品用接着剤は、熱ひずみに対する充分な信頼性が得られないことがある。上記硬化性化合物と反応可能な官能基を有する高分子化合物の配合量が３０重量部を超えると、半導体部品用接着剤の耐熱性が低下することがある。
【００５７】
上記半導体部品用接着剤は、更に、表面処理されたシリカフィラーを含有することが好ましい。上記表面処理されたシリカフィラーは特に限定されないが、フェニルシランカップリング剤で表面処理されたシリカフィラーが好ましい。
【００５８】
上記半導体部品用接着剤における、上記表面処理されたシリカフィラーの配合量は特に限定されないが、上記硬化性化合物１００重量部に対し、好ましい下限が３０重量部、好ましい上限が４００重量部である。上記表面処理されたシリカフィラーの配合量が３０重量部未満であると、得られる半導体部品用接着剤が充分な信頼性を保持することができないことがある。上記表面処理されたシリカフィラーの配合量が４００重量部を超えると、得られる半導体部品用接着剤の粘度が高くなりすぎて、塗布安定性が低下することがある。
【００５９】
上記半導体部品用接着剤は、必要に応じて、溶媒を含有してもよい。
上記溶媒は特に限定されず、例えば、芳香族炭化水素類、塩化芳香族炭化水素類、塩化脂肪族炭化水素類、アルコール類、エステル類、エーテル類、ケトン類、グリコールエーテル（セロソルブ）類、脂環式炭化水素類、脂肪族炭化水素類等が挙げられる。
【００６０】
上記半導体部品用接着剤は、必要に応じて、無機イオン交換体を含有してもよい。
上記無機イオン交換体のうち、市販品としては、例えば、ＩＸＥシリーズ（東亞合成社製）等が挙げられる。上記半導体部品用接着剤における上記無機イオン交換体の配合量の好ましい上限は１０重量％、好ましい下限は１重量％である。
【００６１】
上記半導体部品用接着剤は、必要に応じて、ブリード防止剤、イミダゾールシランカップリング剤等の接着性付与剤等のその他の添加剤を含有してもよい。
【００６２】
上記半導体部品用接着剤を製造する方法は特に限定されず、例えば、上記硬化性化合物及び上記硬化剤を含有する接着組成物に、必要に応じて上記硬化性化合物と反応可能な官能基を有する高分子化合物、上記チキソトロピー付与剤、その他の添加剤等を所定量配合して混合した後、上記スペーサー粒子を配合する方法が挙げられる。
上記混合の方法は特に限定されず、例えば、ホモディスパー、万能ミキサー、バンバリーミキサー、ニーダー等を使用する方法が挙げられる。
【００６３】
本発明の半導体チップ実装体の製造方法では、次いで、前記半導体部品用接着剤を介して、前記基板又は他の半導体チップ上に半導体チップを積層することにより、前記基板又は他の半導体チップ上の半導体チップ接合領域の６０％以上１００％未満に、前記半導体部品用接着剤を濡れ広がらせる工程（２）（積層工程（２）ともいう）を行う。
上記積層工程（２）では、上記半導体部品用接着剤を介して、上記基板又は他の半導体チップに対し、上記半導体チップを位置合わせすることにより積層する。
【００６４】
上記半導体部品用接着剤を濡れ広がらせる領域が、半導体チップ接合領域の６０％未満であると、後述する半導体部品用接着剤を濡れ広がらせる工程（３）を経たとき、上記半導体部品用接着剤が半導体チップ接合領域全体に濡れ広がらず、充填性が低下するため、得られる半導体チップ実装体は信頼性に欠ける。上記半導体部品用接着剤を濡れ広がらせる領域が、半導体チップ接合領域の１００％以上であると、後述する半導体部品用接着剤を濡れ広がらせる工程（３）を経たとき、半導体チップ接合領域からはみ出る半導体部品用接着剤の量が多くなり、得られる半導体チップ実装体に対してワイヤーボンディングすることが困難となる。
【００６５】
上記積層工程（２）では、上記基板又は他の半導体チップ上に積層された半導体チップに対して、押圧することが好ましい。押圧することにより、上述のような範囲に上記半導体部品用接着剤を濡れ広がらせることができ、また、上記半導体部品用接着剤が上記スペーサー粒子を含有する場合には、スペーサー粒子により上記半導体チップと、上記基板又は他の半導体チップとの間の間隔が支持されるように積層することができる。
【００６６】
上記押圧は、０．０１〜１．０ＭＰａの圧力で０．１〜５秒間行うことが好ましい。上記範囲内の圧力及び時間で押圧することにより、上述のような範囲に上記半導体部品用接着剤を濡れ広がらせることができる。上記押圧は、０．０５〜０．５ＭＰａの圧力で行うことがより好ましい。
【００６７】
また、上記積層工程（２）では、上記押圧を行うことによって所望のチップ間距離の１〜３倍にチップ間距離を縮小させることが好ましい。このとき、上記半導体部品用接着剤が上記スペーサー粒子を含有し、かつ、チップ間距離がスペーサー粒子の粒子径より大きい場合は、後述する半導体部品用接着剤を濡れ広がらせる工程（３）において半導体チップ接合領域全体に上記半導体部品用接着剤を濡れ広がらせることにより、チップ間距離とスペーサー粒子の粒子径との差を１０μｍ以下にすることが好ましい。
【００６８】
本発明の半導体チップ実装体の製造方法では、次いで、室温下にて、前記基板又は他の半導体チップ上の半導体チップ接合領域全体に、前記半導体部品用接着剤を濡れ広がらせる工程（３）（半導体部品用接着剤を濡れ広がらせる工程（３）ともいう）を行う。
なお、本明細書中、室温とは、１０〜３５℃程度の温度を意味する。
【００６９】
上記半導体部品用接着剤を濡れ広がらせる工程（３）では、上記半導体部品用接着剤が上述のような粘度特性を有することにより、室温下にて、ボイドの噛み込みを抑制しながら半導体チップ接合領域全体に上記半導体部品用接着剤を濡れ広がらせることができる。
更に、このとき、上記半導体部品用接着剤は、表面張力によって、上記半導体チップと、上記基板又は他の半導体チップとの間に保持される。このように保持した状態のまま、上記半導体部品用接着剤を後述する硬化工程（４）において硬化させることにより、半導体チップ接合領域からの接着剤のはみ出しを調整することができる。
【００７０】
なお、上記積層工程（２）の直後の状態を図１に、上記半導体部品用接着剤を濡れ広がらせる工程（３）の直後の状態を図２に模式的に示す。図１において、半導体チップ２は、半導体部品用接着剤３を介して基板又は他の半導体チップ１上に積層されている。図２において、半導体部用接着剤３は、半導体チップ接合領域全体に濡れ広がっており、表面張力によって半導体チップ２と、基板又は他の半導体チップ１との間に保持されている。
【００７１】
一方、上記塗布工程（１）、上記積層工程（２）又は上記半導体部品用接着剤を濡れ広がらせる工程（３）が適切に行われず、半導体部品用接着剤３が表面張力によって保持されず半導体チップ接合領域からはみ出した状態を、図３に模式的に示す。半導体チップ接合領域からはみ出る半導体部品用接着剤の量が多くなると、得られる半導体チップ実装体に対してワイヤーボンディングすることが困難となる。
【００７２】
上記半導体部品用接着剤を濡れ広がらせる方法は特に限定されず、例えば、室温下にて、上記半導体部品用接着剤を５〜３０分間程度、放置する方法等が挙げられる。
【００７３】
上記半導体部品用接着剤を濡れ広がらせる工程（３）では、半導体チップ接合領域の２以上の部位に部分的にフィレットを形成することが好ましい。
なお、本明細書中、フィレットとは、半導体部品用接着剤の半導体チップ接合領域からはみ出した部分をいう。また、本明細書中、半導体チップ接合領域の２以上の部位に部分的にフィレットを形成するとは、半導体チップ接合領域の周囲全体ではなく、例えば、角又は辺等の半導体チップ接合領域の一部分のうち、２以上の箇所に部分的にフィレットを形成することをいう。
【００７４】
本発明の半導体チップ実装体の製造方法では、上記半導体部品用接着剤を濡れ広がらせる工程（３）において半導体チップ接合領域全体に上記半導体部品用接着剤を濡れ広がらせることにより、半導体チップ接合領域からの接着剤のはみ出し、即ち、形成されるフィレットの量を調整することができる。しかしながら、上記半導体部品用接着剤が半導体チップ接合領域全体に濡れ広がる過程で、上記半導体チップの位置ズレ、即ち、チップシフトが生じることがある。
この問題に対し、上記半導体部品用接着剤を濡れ広がらせる工程（３）において、半導体チップ接合領域の２以上の部位に部分的にフィレットを形成しながら上記半導体部品用接着剤を濡れ広がらせることで、フィレットの量を調整して小型化した半導体チップ実装体においても良好なワイヤーボンディングを可能にしながら、チップシフトを抑制することができ、得られる半導体チップ実装体の信頼性を更に高めることができる。
なお、部分的にフィレットを形成する部位が半導体チップ接合領域のうちの１つの部位である場合には、上記半導体チップが上記半導体部品用接着剤上で回転してしまい、チップシフトを充分に抑制することができないことがある。
【００７５】
上記半導体チップ接合領域の２以上の部位は、チップシフトをより良好に抑制できることから、互いに対称となる位置にある角、辺、辺の一部等、及び、これらの組み合わせであることが好ましい。
また、半導体チップ上に半導体チップを階段状に積層する場合は、１段目の半導体チップと２段目の半導体チップがオーバーハングした部分の下側の２以上の部位に部分的にフィレットを形成することにより、効果的にチップシフトを抑制することができる。
【００７６】
上記半導体部品用接着剤を濡れ広がらせる工程（３）において、半導体チップ接合領域の２以上の部位に部分的にフィレットを形成するためには、例えば、上記塗布工程（１）において、対称的な形状に上記半導体部品用接着剤を塗布することが好ましい。
【００７７】
上記対称的な形状は特に限定されず、例えば、図４、６、８、１０、１２及び１４に示す形状が挙げられる。例えば、上記塗布工程（１）において上記半導体部品用接着剤を図４に示す形状に塗布した場合には、上記積層工程（２）の直後、上記半導体部品用接着剤の濡れ広がった領域の形状は図５に示す形状となり、次いで、上記半導体部品用接着剤を濡れ広がらせる工程（３）において、半導体チップ接合領域の２以上の部位に部分的にフィレットを形成しながら、上記半導体部品用接着剤を濡れ広がらせることができる。同様に、例えば、上記塗布工程（１）において上記半導体部品用接着剤を図６、８、１０、１２及び１４に示す形状に塗布した場合には、上記積層工程（２）の直後、上記半導体部品用接着剤の濡れ広がった領域の形状は、それぞれ、図７、９、１１、１３及び１５に示す形状となる。
【００７８】
上記フィレットの大きさは特に限定されないが、半導体チップ接合領域からのフィレットの距離（フィレット距離）の好ましい下限が５０μｍ、好ましい上限が３００μｍである。上記半導体チップ接合領域からのフィレットの距離が５０μｍ未満であると、フィレットを形成する効果が充分に得られないことがある。上記半導体チップ接合領域からのフィレットの距離が３００μｍを超えると、フィレットがワイヤーボンディングパッドを汚染し、ワイヤーボンディング不良を引き起こすことがある。上記半導体チップ接合領域からのフィレットの距離のより好ましい下限は１００μｍ、更に好ましい下限は１５０μｍである。
【００７９】
本発明の半導体チップ実装体の製造方法では、次いで、前記半導体部品用接着剤を硬化させる工程（４）（以下、硬化工程（４）ともいう）を行う。
上記硬化工程（４）を行うことにより、上記半導体部品用接着剤を硬化させて、上記半導体チップと、上記基板又は他の半導体チップとを接合した半導体チップ実装体を得ることができる。
上記硬化工程（４）では、上記半導体部品用接着剤が上述のような粘度特性を有することにより、例えば上記基板が反った場合等にも、樹脂引けを抑制しながら上記半導体部品用接着剤の硬化を行うことができる。
【００８０】
上記硬化工程（４）における硬化方法は特に限定されず、上記半導体部品用接着剤の硬化特性に合わせた硬化条件を適宜選択して用いることができ、例えば、１２０℃で３０分、１７０℃で３０分加熱する方法等が挙げられる。
【００８１】
本発明の半導体チップ実装体の製造方法を用いて多層の半導体チップ実装体を製造する場合、上記半導体部品用接着剤を濡れ広がらせる工程（３）から上記硬化工程（４）までの工程は、半導体チップを１つ積層する度に行ってもよく、半導体チップの積層を所望の数まで繰り返した後、一度に行ってもよい。
また、本発明の半導体チップ実装体の製造方法を用いて多層の半導体チップ実装体を製造する場合、上記硬化工程（４）の後に得られる半導体チップ実装体のチップ間距離のばらつきは、３σで５μｍ未満であることが好ましい。ばらつきが３σで５μｍ以上であると、得られる半導体チップ実装体のワイヤーボンディング不良、フリップチップボンディング不良が発生することがある。なお、σは標準偏差を表す。
【００８２】
本発明の半導体チップ実装体の製造方法において、上記半導体部品用接着剤を濡れ広がらせる工程（３）及び上記硬化工程（４）については、例えば、これらの工程を一連の工程として行ってもよく、各々の工程を区別して行ってもよい。いずれの場合であっても、上記半導体部品用接着剤が半導体チップ接合領域全体に濡れ広がった状態、又は、半導体チップ接合領域の２以上の部位に部分的にフィレットが形成され、かつ、上記半導体部品用接着剤が半導体チップ接合領域全体に濡れ広がった状態で、硬化させることが重要である。
【００８３】
本発明の半導体チップ実装体の製造方法では、基板に対して半導体チップを接合して半導体チップ実装体を製造してもよく、また、例えば、基板に接合された半導体チップ等の他の半導体チップに対して更に半導体チップを接合して多層の半導体チップ実装体を製造してもよい。また、本発明の半導体チップ実装体の製造方法は、半導体チップを十字状に積層する場合に、特に好適に用いることができる。
【００８４】
本発明の半導体チップ実装体の製造方法を用いて半導体チップ実装体を製造し、更に、得られた半導体チップ実装体を封止剤等で封止することにより、半導体装置を製造することができる。このような半導体装置もまた本発明の１つである。
【発明の効果】
【００８５】
本発明によれば、接着剤の充填性に優れ、ボイドの噛み込み及び樹脂引けを抑制することができ、更に、半導体チップ接合領域からの接着剤のはみ出しを調整することのできる半導体チップ実装体の製造方法を提供することができる。また、本発明によれば、該半導体チップ実装体の製造方法を用いた半導体装置を提供することができる。
【図面の簡単な説明】
【００８６】
【図１】図１は、本発明の半導体チップ実装体の製造方法において、積層工程（２）の直後の状態を模式的に示す断面図である。
【図２】図２は、本発明の半導体チップ実装体の製造方法において、半導体部品用接着剤を濡れ広がらせる工程（３）の直後の状態を模式的に示す断面図である。
【図３】図３は、半導体部品用接着剤が半導体チップ接合領域からはみ出した状態を模式的に示す断面図である。
【図４】図４は、本発明の半導体チップ実装体の製造方法において、塗布工程（１）で、半導体チップ接合領域に半導体部品用接着剤を塗布する形状の一例を模式的に示す上面図である。
【図５】図５は、本発明の半導体チップ実装体の製造方法において、積層工程（２）の直後、半導体チップ接合領域における半導体部品用接着剤の濡れ広がった領域の形状の一例を模式的に示す上面図である。
【図６】図６は、本発明の半導体チップ実装体の製造方法において、塗布工程（１）で、半導体チップ接合領域に半導体部品用接着剤を塗布する形状の一例を模式的に示す上面図である。
【図７】図７は、本発明の半導体チップ実装体の製造方法において、積層工程（２）の直後、半導体チップ接合領域における半導体部品用接着剤の濡れ広がった領域の形状の一例を模式的に示す上面図である。
【図８】図８は、本発明の半導体チップ実装体の製造方法において、塗布工程（１）で、半導体チップ接合領域に半導体部品用接着剤を塗布する形状の一例を模式的に示す上面図である。
【図９】図９は、本発明の半導体チップ実装体の製造方法において、積層工程（２）の直後、半導体チップ接合領域における半導体部品用接着剤の濡れ広がった領域の形状の一例を模式的に示す上面図である。
【図１０】図１０は、本発明の半導体チップ実装体の製造方法において、塗布工程（１）で、半導体チップ接合領域に半導体部品用接着剤を塗布する形状の一例を模式的に示す上面図である。
【図１１】図１１は、本発明の半導体チップ実装体の製造方法において、積層工程（２）の直後、半導体チップ接合領域における半導体部品用接着剤の濡れ広がった領域の形状の一例を模式的に示す上面図である。
【図１２】図１２は、本発明の半導体チップ実装体の製造方法において、塗布工程（１）で、半導体チップ接合領域に半導体部品用接着剤を塗布する形状の一例を模式的に示す上面図である。
【図１３】図１３は、本発明の半導体チップ実装体の製造方法において、積層工程（２）の直後、半導体チップ接合領域における半導体部品用接着剤の濡れ広がった領域の形状の一例を模式的に示す上面図である。
【図１４】図１４は、本発明の半導体チップ実装体の製造方法において、塗布工程（１）で、半導体チップ接合領域に半導体部品用接着剤を塗布する形状の一例を模式的に示す上面図である。
【図１５】図１５は、本発明の半導体チップ実装体の製造方法において、積層工程（２）の直後、半導体チップ接合領域における半導体部品用接着剤の濡れ広がった領域の形状の一例を模式的に示す上面図である。
【図１６】図１６は、本発明の半導体チップ実装体の製造方法において、塗布工程（１）で、半導体チップ接合領域に半導体部品用接着剤を塗布する形状の一例を模式的に示す上面図である。
【図１７】図１７は、本発明の半導体チップ実装体の製造方法において、積層工程（２）の直後、半導体チップ接合領域における半導体部品用接着剤の濡れ広がった領域の形状の一例を模式的に示す上面図である。
【発明を実施するための形態】
【００８７】
以下に実施例を掲げて本発明を更に詳しく説明するが、本発明はこれら実施例のみに限定されない。
なお、以下の実施例及び比較例に記載の粒子径の測定には粒子サイズ測定機（コールターカウンターＺＢ／Ｃ−１０００、コールターエレクトロニクス社製）を使用した。
【００８８】
（実施例１）
（１）半導体部品用接着剤の製造
表１の実施例１の組成に従って、下記に示すスペーサー粒子以外の各材料を、ホモディスパーを用いて攪拌混合して、接着組成物を作製した。得られた接着組成物に、スペーサー粒子を表１の組成に従って配合し、更にホモディスパーを用いて攪拌混合することにより半導体部品用接着剤を製造した。
Ｅ型粘度測定装置（商品名「ＶＩＳＣＯＭＥＴＥＲ  ＴＶ−２２」、ＴＯＫＩ  ＳＡＮＧＹＯ  ＣＯ．ＬＴＤ社製、使用ローターφ１５ｍｍ、設定温度２５℃）を用いて、得られた半導体部品用接着剤の回転数０．５ｒｐｍ及び１０ｒｐｍにおける粘度を測定した。
【００８９】
１．エポキシ樹脂
ビスフェノールＦ型エポキシ樹脂（ＥＸＡ−８３０−ＣＲＰ、ＤＩＣ社製）
レゾルシノール型エポキシ樹脂（ＥＸ−２０１、ナガセケムテックス社製）
ポリエーテル型エポキシ樹脂（エポゴーセーＰＴ、四日市合成社製）
２．エポキシ基を有する高分子化合物
エポキシ基含有アクリル樹脂（ブレンマーＣＰ−３０、日油社製）
３．硬化剤
酸無水物（ＹＨ−３０６、ジャパンエポキシレジン社製）
４．硬化促進剤
イミダゾール（２ＭＺＡ、四国化成工業社製）
５．接着性付与剤
イミダゾールシランカップリング剤（ＳＰ−１０００、日鉱マテリアル社製）
６．チキソトロピー付与剤
ヒュームドシリカ（ＭＴ−１０、トクヤマ社製）
７．スペーサー粒子
樹脂粒子（ミクロパールＳＰ−２１０、積水化学工業社製、平均粒子径１０μｍ、ＣＶ値＝４％）
８．シリカフィラー
球状シリカ（ＳＥ−４０５０−ＳＰＥ、アドマテックス社製、平均粒子径１μｍ、最大粒子径５μｍ）
【００９０】
（２）半導体チップ実装体の製造
得られた半導体部品用接着剤を１０ｍＬシリンジ（岩下エンジニアリング社製）に充填し、シリンジ先端に精密ノズル（岩下エンジニアリング社製、ノズル先端径０．３ｍｍ）を取り付け、ディスペンサ装置（ＳＨＯＴ  ＭＡＳＴＥＲ３００、武蔵エンジニアリング社製）を用いて、吐出圧０．４ＭＰａ、有機基板とニードルとのギャップ２００μｍ、塗布量２．３μＬにて図１６に示す形状で有機基板（大昌電子社製、厚さ１１０μｍ）上に塗布した。
このとき、下記式（３）で表される理論塗布量に対する、半導体部品用接着剤の塗布量の割合（塗布量／理論塗布量）は、１．２であり、半導体部品用接着剤を塗布した領域（塗布領域）は、半導体チップ接合領域の５０％であった。
理論塗布量＝（半導体チップ接合領域の面積）×（目的とする接着剤層の厚み）  （３）
【００９１】
塗布した半導体部品用接着剤を介して、ペリフェラル状に１１０μｍのパッド開口部を１７２個有する半導体チップ（厚さ１００μｍ、８ｍｍ×１２ｍｍ角、メッシュ状パターン、アルミ配線（厚み０．７μｍ）、Ｌ／Ｓ＝１５／１５、表面の窒化シリコン膜の厚み１．０μｍ）をフリップチップボンダー（ＤＢ−１００、澁谷工業社製）を用いて０．３ＭＰａの圧力で０．５秒間押圧することにより、有機基板上に積層した。
このとき、半導体部品用接着剤の濡れ広がった領域（積層工程（２）後の濡れ広がり領域）は、半導体チップ接合領域の７０％であり、図１７に示す形状であった。
【００９２】
その後、室温下にて、２３℃で１０分間放置することにより半導体チップ接合領域全体に半導体部品用接着剤を濡れ広がらせた後、１５０℃で６０分間加熱を行い、半導体部品用接着剤を硬化させることにより、半導体チップ実装体を得た。
【００９３】
（実施例２、３、５、比較例１〜７及び参考例１〜２）
表１に示す組成に従って表１に示す粘度特性を有する半導体部品用接着剤を調製し、表１に示すプロセス条件に変更したこと以外は実施例１と同様にして、半導体チップ実装体を得た。
【００９４】
（評価）
実施例、比較例及び参考例で得られた半導体チップ実装体について、以下の方法により評価を行った。結果を表１に示した。
【００９５】
（１）樹脂引け
有機基板−半導体チップ間について、超音波探査映像装置（ｍｉ−ｓｃｏｐｅ  ｈｙｐｅｒ  ＩＩ、日立建機ファインテック社製）を用いて観察し、樹脂引けの状態を下記の基準で評価した。
◎  樹脂引けが全く観察されなかった。
○  樹脂引けがわずかに観察された。
×  大きな樹脂引けが観察された。
【００９６】
（２）半導体部品用接着剤のはみ出し（フィレット距離）
有機基板−半導体チップ間について、半導体チップ接合領域からはみ出した半導体部品用接着剤のはみ出し距離（フィレット距離）の最大値を測定することにより、下記の基準で評価した。
◎  はみ出し距離の最大値が１〜１００μｍであった。
○  はみ出し距離の最大値が１０１〜２００μｍであった。
△  はみ出し距離の最大値が２０１〜３００μｍであった。
×  はみ出し距離の最大値が３０１μｍ以上であった、又は、半導体チップ接合領域全体に半導体部品用接着剤が充填されておらず、はみ出し距離の最大値が０μｍであった。
【００９７】
（３）半導体部品用接着剤の充填性
有機基板−半導体チップ間について、超音波探査映像装置（ｍｉ−ｓｃｏｐｅ  ｈｙｐｅｒ  ＩＩ、日立建機ファインテック社製）を用いて観察し、半導体チップ接合領域における半導体部品用接着剤の充填性を下記の基準で評価した。
◎  半導体チップ接合領域の１００％に半導体部品用接着剤が充填されていた。
○  半導体チップ接合領域の９５％以上１００％未満に半導体部品用接着剤が充填されていた。
×  有機基板から見て、半導体チップ接合領域に半導体部品用接着剤が充填されていない部分が５％よりも多くあった。
【００９８】
（４）ボイドの噛み込み
超音波探査映像装置（ｍｉ−ｓｃｏｐｅ  ｈｙｐｅｒ  ＩＩ、日立建機ファインテック社製）を用いて、半導体チップ実装体のボイドを観察し、下記の基準で評価した。
◎  ボイドがほとんど観察されなかった。
○  ボイドがわずかに観察された。
×  ボイドによる目立った剥離が観察された。
【００９９】
（５）温度サイクル試験（ＴＣＴ）
半導体チップ実装体を、−５５℃〜１２５℃を３０分に１サイクルする温度サイクルオーブンに入れた。２０００サイクル後の有機基板−半導体チップ間について、超音波探査映像装置（ｍｉ−ｓｃｏｐｅ  ｈｙｐｅｒ  ＩＩ、日立建機ファインテック社製）を用いて観察し、下記の基準で評価した。
○  剥離が全く観察されなかった。
×  剥離が観察された。
【０１００】
（６）歩留まり
半導体チップ実装体の歩留まりを下記の基準で評価した。
○  上記（１）〜（５）の評価結果として、×が全くなかった。
×  上記（１）〜（５）の評価結果として、１つ以上×があった。
【０１０１】
【表１】
0005629168.tif 000002
【０１０２】
なお、参考例１では、半導体部品用接着剤の２５℃でＥ型粘度計を用いて測定したときの０．５ｒｐｍにおける粘度が２０Ｐａ・ｓ未満であるが、接合した半導体チップの厚さが４０μｍであったため、半導体部品用接着剤の大きな樹脂引けは観察されなかった。また、参考例２では、半導体部品用接着剤の２５℃でＥ型粘度計を用いて測定したときの０．５ｒｐｍにおける粘度が４０Ｐａ・ｓを超えていたが、接合した半導体チップの厚さが５００μｍであったため、半導体部品用接着剤の充填性は半導体チップ接合領域の９５％以上であった。
【産業上の利用可能性】
【０１０３】
本発明によれば、接着剤の充填性に優れ、ボイドの噛み込み及び樹脂引けを抑制することができ、更に、半導体チップ接合領域からの接着剤のはみ出しを調整することのできる半導体チップ実装体の製造方法を提供することができる。また、本発明によれば、該半導体チップ実装体の製造方法を用いた半導体装置を提供することができる。
【符号の説明】
【０１０４】
１  基板又は他の半導体チップ
２  半導体チップ
３  半導体部品用接着剤
【図１】
0005629168.tif 000003
【図２】
0005629168.tif 000004
【図３】
0005629168.tif 000005
【図４】
0005629168.tif 000006
【図５】
0005629168.tif 000007
【図６】
0005629168.tif 000008
【図７】
0005629168.tif 000009
【図８】
0005629168.tif 000010
【図９】
0005629168.tif 000011
【図１０】
0005629168.tif 000012
【図１１】
0005629168.tif 000013
【図１２】
0005629168.tif 000014
【図１３】
0005629168.tif 000015
【図１４】
0005629168.tif 000016
【図１５】
0005629168.tif 000017
【図１６】
0005629168.tif 000018
【図１７】
0005629168.tif 000019